(57)【要約】  本発明は、散乱粒子を含む組成物に関する。特に、本発明は、ライトニング用途又はライトガイドのための散乱粒子を含む高分子組成物に関する。本発明はまたライトニング用途又はライトガイドのための散乱粒子を含むそのような高分子組成物を製造するための方法に関する。より具体的には、本発明は、ライトニング用途又はライトガイドのための無機散乱粒子を含む高分子（メタ）アクリル組成物に関する。【選択図】なし【特許請求の範囲】
【請求項１】
ａ）透明材料Ｍ１と、
ｂ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子
を含む、組成物Ｃ１において、
粒子Ｐ１が、成分ａ）及びｂ）を含む組成物Ｃ１の０．１ｐｐｍと１０００ｐｐｍの間を占めることを特徴とする組成物Ｃ１。
【請求項２】
組成物Ｃ１が、成分ａ）及びｂ）について計算して、組成物Ｃ１中に０．１重量ｐｐｍと１００重量ｐｐｍの間の無機粒子Ｐ１を含むことを特徴とする、請求項１に記載の組成物Ｃ１。
【請求項３】
組成物Ｃ１が、成分ａ）及びｂ）について計算して、組成物Ｃ１中に１０重量ｐｐｍと１０００重量ｐｐｍの間の無機粒子Ｐ１を含むことを特徴とする、請求項１に記載の組成物Ｃ１。
【請求項４】
組成物Ｃ１が、成分ａ）及びｂ）について計算して、組成物Ｃ１中に１００重量ｐｐｍと１０００重量ｐｐｍの間の無機粒子Ｐ１を含むことを特徴とする、請求項１に記載の組成物Ｃ１。
【請求項５】
組成物Ｃ１が、成分ａ）及びｂ）について計算して、組成物Ｃ１中に１重量ｐｐｍと５重量ｐｐｍの間の無機粒子Ｐ１を含むことを特徴とする、請求項１に記載の組成物Ｃ１。
【請求項６】
透明材料Ｍ１が透明ポリマーＰ１であることを特徴とする、請求項１から５の何れか一項に記載の組成物Ｃ１。
【請求項７】
透明材料Ｍ１が、（メタ）アクリルポリマー、ポリカーボネート、ポリスチレン、ポリエステル、ポリ塩化ビニル（ＰＣＶ）、環状オレフィンコポリマー、スチレンメチルメタクリレート（ＳＭＭＡ）、スチレンアクリロニトリル（ＳＡＮ）、ポリフッ化ビニリデン（ＰＶＤＦ）及びそれらの混合物から選択される透明ポリマーＰ１であることを特徴とする、請求項１から６の何れか一項に記載の組成物Ｃ１。
【請求項８】
透明材料Ｍ１が、少なくとも５０重量％の(メタ)アクリルポリマー組成物ＭＰＣｏを含む透明ポリマーＰ１組成物であることを特徴とする、請求項１から５の何れか一項に記載の組成物Ｃ１。
【請求項９】
無機粒子Ｐ１が、式ＡＢｘＣ１−ｘＸ３（上式中、ｘは０から１であり、Ａ、Ｂ、及びＣはカチオンであり、Ｘはアニオンである）の無機化合物を含むことを特徴とする、請求項１から８の何れか一項に記載の組成物Ｃ１。
【請求項１０】
無機粒子Ｐ１が、式Ａ’１−ｙＡ”ｙＣＸ３（上式中、ｙは０から１であり、Ａ’、Ａ”、及びＣはカチオンであり、Ｘはアニオンである）の無機化合物を含むことを特徴とする、請求項１から８の何れか一項に記載の組成物Ｃ１。
【請求項１１】
無機粒子Ｐ１が、式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含むことを特徴とする、請求項１から８の何れか一項に記載の組成物Ｃ１。
【請求項１２】
全ての式中のＸが酸素Ｏであることを特徴とする、請求項１から１１の何れか一項に記載の組成物Ｃ１。
【請求項１３】
カチオンＣが元素の周期表のＵＩＰＡＣ族３から７から、又は化学元素のランタニド系列から選択されることを特徴とする、請求項１から１１の何れか一項に記載の組成物Ｃ１。
【請求項１４】
式中のＡ、Ａ’又はＡ”が金属カチオンから選択され、Ａ’が、Ａ”とは異なり、好ましくはリチウム、ナトリウム、カリウム、ベリリウム、マグネシウム、カルシウム、ストロンチウム、バリウム、ランタン又は鉛のカチオンから選択されることを特徴とする、請求項１から１１の何れか一項に記載の組成物Ｃ１。
【請求項１５】
式中のＡ、Ａ’又はＡ”が金属カチオンから選択され、Ａ’が、Ａ”とは異なり、カルシウム、ストロンチウム又はバリウムのカチオンから選択されることを特徴とする、請求項１から１１の何れか一項に記載の組成物Ｃ１。
【請求項１６】
カチオンＣが、マンガン、ニオブ、タンタル、チタン、ジルコニウム又はイッテルビウムのカチオンから選択されることを特徴とする、請求項１から１１の何れか一項に記載の組成物Ｃ１。
【請求項１７】
カチオンＣが、ニオブ、タンタル、チタン又はジルコニウムのカチオンから選択されることを特徴とする、請求項１から１１の何れか一項に記載の組成物Ｃ１。
【請求項１８】
カチオンＢが、マンガン、ニオブ、タンタル、チタン、ジルコニウム又はイッテルビウムのカチオンから選択されることを特徴とする、請求項１から１１の何れか一項に記載の組成物Ｃ１。
【請求項１９】
カチオンＢが、ニオブ、タンタル、チタン又はジルコニウムのカチオンから選択されることを特徴とする、請求項１から１１の何れか一項に記載の組成物Ｃ１。
【請求項２０】
無機化合物が、ＬｉＴａＯ３、ＬｉＮｂＯ３、ＫＮｂＯ３、ＢａＴｉＯ３、ＫＴａＯ３、ＰｂＺｒＯ３、ＰｂＺｒｘＴｉ１−ｘＯ３、ＢａｙＳｒ１−ｙＴｉＯ３、ＳｒＴｉＯ３、ＬａＭｎＯ３、ＬａＭｎＯ３、ＬａｙＣａ１−ｙＴｉＯ３、ＬａＹｂＯ３及びＣａＴｉＯ３から選択されることを特徴とする、請求項１から１１の何れか一項に記載の組成物Ｃ１。
【請求項２１】
無機化合物が、ＢａＴｉＯ３又はＢａ１−ｙＳｒｙＴｉＯ３又はＢａＺｒｘＴｉ１−ｘＯ３であることを特徴とする、請求項１から１１の何れか一項に記載の組成物Ｃ１。
【請求項２２】
Ａ、Ａ’又はＡ”が、少なくとも１００ｐｍのイオン半径を有することを特徴とする、請求項１から１１の何れか一項に記載の組成物Ｃ１。
【請求項２３】
式（１）中のアニオンＢ及びＣが、１００ｐｍ未満のイオン半径を有することを特徴とする、請求項１から１１の何れか一項に記載の組成物Ｃ１。
【請求項２４】
請求項１から２３の何れか一項に記載の組成物Ｃ１を調製するための方法において、
ａ）無機粒子Ｐ１を提供する工程
ｂ）無機粒子Ｐ１を透明材料Ｍ１に導入する工程
を含むことを特徴とする、方法。
【請求項２５】
導入工程が、無機粒子Ｐ１を透明材料Ｍ１と混合することによってなされることを特徴とする、請求項２４に記載の方法。
【請求項２６】
導入工程が２つのサブ工程に分割され、無機粒子Ｐ１が、モノマーを含む透明材料Ｍ１の前駆体と混合され、続いて重合されることを特徴とする、請求項２４に記載の方法。
【請求項２７】
ライトニング用途における請求項１から２３の何れか一項に記載の組成物Ｃ１の使用。
【請求項２８】
ライトガイドにおける請求項１から２３の何れか一項に記載の組成物Ｃ１の使用。
【請求項２９】
ライトニング用途のための物品を製造するための方法であって、
ａ）請求項１から２３の何れか一項に記載の組成物Ｃ１を提供する工程、
ｂ）組成物Ｃ１を転換する工程
を含む、方法。
【請求項３０】
請求項１から２３の何れか一項に記載の組成物Ｃ１を含むか、又は請求項２４から２６の何れか一項に記載の方法によって製造された物品。
【請求項３１】
物品がライトガイドであることを特徴とする、請求項３０に記載の物品。
【請求項３２】
物品が、シート、ウェッジ、ロッド又はチューブの形態であることを特徴とする、請求項３０に記載の物品。
【発明の詳細な説明】
【技術分野】
【０００１】
本発明は、散乱粒子を含む組成物に関する。
【０００２】
特に、本発明は、ライトニング用途又はライトガイドのための散乱粒子を含む高分子組成物に関する。本発明はまたライトニング用途又はライトガイドのための散乱粒子を含むそのような高分子組成物を製造するための方法に関する。
【０００３】
より具体的には、本発明は、ライトニング用途又はライトガイドのための無機散乱粒子を含む高分子（メタ）アクリル組成物に関する。
【背景技術】
【０００４】
透明材料がライトニング用途に広く使用されている。光をまた拡散させるために、これら透明材料は散乱粒子を含む。
【０００５】
ライトガイド又はライトガイド本体は、例えばシート又はウェッジの形態である。それらはしばしば発光面に直交して光を入れる光源を有しているが、光は他の手段によっても入れることができる。
【０００６】
光源は、光源の技術又は放出される光の波長の何れかから異なるため、良好な均一の散乱光を得るのは困難である。
【０００７】
加えて、散乱光の強度と透過の均一性は、両方とも、散乱粒子の選択によって影響を受ける。
【０００８】
本発明の目的は、特にライトガイド本体において、光を拡散させながら十分な透明性を有する散乱粒子を含み、また十分な光度を持たせるための組成物を得ることである。
【０００９】
本発明の目的はまた、粒子を含み、均一な光透過性を有し、これは光透過性が、可視光の波長の関数として有意な形では変化しないことを意味する、組成物を提供することである。
【００１０】
本発明の別の目的は、均一な光透過性を有し、これは光透過性が、可視光の波長の関数として有意な形では変化しないことを意味する、ライトガイド又はライトガイド本体を提供することである。
【００１１】
更に追加の目的は、特にライトガイド本体において、光を拡散させながら十分な透明性を有する散乱粒子を含み、また十分な光度を持たせるための組成物を調製するための方法を提供することである。
【００１２】
また更なる目的は、特にライトガイド本体において、光を拡散させながら十分な透明性を有する散乱粒子を含み、またライトニング用途又はライトガイドにおいて十分な光度を持たせるための組成物の使用である。
【００１３】
［従来技術］
文献ＥＰ１８６４２７４は、少なくとも一の発光ダイオードと、発光ダイオードによって放出された光を散乱する粒子が分散されている透明なプラスチックで作製された少なくとも一のカバーを含む発光デバイスを開示している。散乱粒子の平均粒径は０．５μｍと１００μｍの間である必要があり、散乱粒子はポリアミド粒子、ＰＴＦＥ粒子、架橋スチレン系粒子、メチルメタクリレート系架橋粒子又はシリコーン粒子、ＢａＳＯ４、ＴｉＯ２、ＺｎＯ、ＣａＣＯ３、ＭｇＯ又はＡｌ２Ｏ３粒子又は中空ガラスミクロスフェアである。
【００１４】
文献ＤＥ１０２０１２２１６０８１は、射出成形による光拡散成形部品の製造を開示している。射出成形のための組成物は、ポリメチルメタクリレートのマトリックスと１から２４μｍの粒径の球状プラスチック粒子を含む。
【００１５】
文献ＷＯ２００４／０３４１３６は、フラットパネルディスプレイのためのバルクディフューザーを開示している。バルク光ディフューザー材料は、ポリカーボネートと粒子状光拡散成分を含んでなるシート又はフィルムでありうる。ＰＭＭＡとシリコーン粒子が実施例において使用されている。
【００１６】
文献ＷＯ２０１１／０１２４４１２は、改善された光度と透明性を有するライトガイド本体を開示している。ライトガイド本体は、ポリメチルメタクリレートと１５０〜５００ｎｍの平均粒径を持つ０．１から１００ｗｔｐｐｍの二酸化チタン粒子からなる。
【００１７】
何れの従来技術文献も、特に本発明の無機粒子を含む請求項に記載の組成物又はその使用又はそれを含むライトガイドを開示していない。
【発明の概要】
【００１８】
驚くべきことに、
ａ）透明材料Ｍ１と、
ｂ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子
を含む、組成物Ｃ１において、
粒子Ｐ１が、成分ａ）及びｂ）を含む組成物Ｃ１の０．１ｐｐｍと１０００ｐｐｍの間を占めることを特徴とする組成物Ｃ１が、均一な光透過性を有する組成物をもたらすことが見出された。
【００１９】
驚くべきことに、
ａ）透明材料Ｍ１と、
ｂ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子
を含む、組成物Ｃ１において、
粒子Ｐ１が、成分ａ）及びｂ）を含む組成物Ｃ１の０．１ｐｐｍと１０００ｐｐｍの間を占めることを特徴とする組成物Ｃ１が、均一な光透過性を有する組成物として、ライトニング用途で使用できることがまた見出された。
【００２０】
驚くべきことに、
ａ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子を提供する工程
ｂ）粒子Ｐ１を透明材料Ｍ１に導入する工程
を含む組成物Ｃ１を製造するための方法が、均一な光透過性を有する組成物Ｃ１をもたらすことがまた見出された。
【００２１】
驚くべきことに、組成物Ｃ１を含み、組成物Ｃ１が
ａ）透明材料Ｍ１と、
ｂ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子
を含む、物品において、
粒子Ｐ１が、成分ａ）及びｂ）を含む組成物Ｃ１の０．１ｐｐｍと１０００ｐｐｍの間を占めることを特徴とする物品が、均一な光透過性を有する物品をもたらすことがまた見出された。
【発明を実施するための形態】
【００２２】
第一の態様によれば、本発明は、
ａ）透明材料Ｍ１と、
ｂ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子
を含む、組成物Ｃ１において、
粒子Ｐ１が、成分ａ）及びｂ）を含む組成物Ｃ１の０．１ｐｐｍと１０００ｐｐｍの間を占めることを特徴とする組成物Ｃ１に関する。
【００２３】
第二の態様によれば、本発明は、ライトニング用途における、
ａ）透明材料Ｍ１と、
ｂ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子
を含む、組成物Ｃ１の使用であって、
粒子Ｐ１が、成分ａ）及びｂ）を含む組成物Ｃ１の０．１ｐｐｍと１０００ｐｐｍの間を占めることを特徴とする使用に関する。
【００２４】
第三の態様では、本発明は、
ａ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子を提供する工程
ｂ）粒子Ｐ１を透明材料Ｍ１に導入する工程
を含む組成物Ｃ１を製造するための方法において、
粒子Ｐ１が、成分ａ）及びｂ）を含む組成物Ｃ１の０．１ｐｐｍと１０００ｐｐｍの間を占めることを特徴とする方法に関する。
【００２５】
第四の態様では、本発明は、ライトニング用途のための物品を製造するための方法であって、
ａ）前述の組成物Ｃ１を提供する工程、
ｂ）組成物Ｃ１を転換する工程
を含む、方法に関する。
【００２６】
第五の態様では、本発明は、組成物Ｃ１を含む物品であって、組成物Ｃ１が
ａ）透明材料Ｍ１と、
ｂ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子
を含む、物品において、
粒子Ｐ１が、成分ａ）及びｂ）を含む組成物Ｃ１の０．１ｐｐｍと１０００ｐｐｍの間を占めることを特徴とする物品に関する。
【００２７】
使用される「粒子」という用語は、ナノメートル範囲の粒子又は無機粒子を含む程度の差はあれ球形のポリマーを意味する。好ましくは、粒子は、２ｎｍと１０００ｎｍの間の重量平均粒径を有する。
【００２８】
使用される「粒径」という用語は、球形（共に密度によって結び付けられる、同じ重量又は体積を有する等価球）と見なされる粒子の重量平均直径を意味する。
【００２９】
使用される「コポリマー」という用語は、ポリマーが少なくとも二種の異なるモノマーからなることを意味する。
【００３０】
使用される「（メタ）アクリルモノマー」という用語は、あらゆる種類のアクリル及びメタクリルモノマーを意味する。
【００３１】
使用される「（メタ）アクリルポリマー」という用語は、（メタ）アクリルポリマーが、（メタ）アクリルポリマーの５０重量％以上を構成する（メタ）アクリルモノマーを含むポリマーを本質的に含むことを意味する。
【００３２】
使用される「透明」という用語は、それぞれの材料が、少なくとも８５％のＡＳＴＭ Ｄ−１００３（３ｍｍ厚のシート）に従う光透過率を有していることを意味する。
【００３３】
本発明においてｘからｙの範囲であると言うのは、この範囲の上限と下限が含まれることを意味し、少なくともｘからｙまでと同等である。
【００３４】
本発明において範囲がｘとｙの間であると言うのは、この範囲の上限と下限が除外されることを意味し、ｘより大きくｙより小さいと同等である。
【００３５】
本発明の組成物Ｃ１に関し、これは、ａ）透明材料Ｍ１と、ｂ）式ＡＢｘＣ１−ｘＸ３（上式中、ｘは０から１であり、Ａ、Ｂ、及びＣはカチオンであり、Ｘはアニオンである）の何れかの無機化合物を含む無機粒子Ｐ１；又は式Ａ’１−ｙＡ”ｙＣＸ３（上式中、ｙは０から１であり、Ａ’、Ａ”、及びＣはカチオンであり、Ｘはアニオンである）の無機化合物を含む無機粒子Ｐ１；又は式Ａ’１−ｙＡ”ｙＢｘＣ１−ｘＸ３（上式中、ｘは０から１であり、ｙは０から１であり、Ａ’、Ａ”、Ｂ、及びＣはカチオンであり、Ｘはアニオンである）の無機化合物を含む無機粒子Ｐ１であって、１ｎｍと１μｍの間の重量平均粒径を有する前記粒子を含む。
【００３６】
好ましくは、式中の数ｘ及びｙは０から１の有理数である。
【００３７】
無機粒子Ｐ１の相対的な重量による量は、成分ａ）及びｂ）を含む組成物Ｃ１の０．１重量ｐｐｍと１０００重量ｐｐｍの間である。
【００３８】
好ましくは、無機粒子Ｐ１の量は１ｐｐｍと１０００ｐｐｍの間である。
【００３９】
第一のより好ましい実施態様では、組成物Ｃ１は、成分ａ）及びｂ）について計算して、組成物Ｃ１中に０．１重量ｐｐｍと１００重量ｐｐｍの間の無機粒子Ｐ１を含む。
【００４０】
第二のより好ましい実施態様では、組成物Ｃ１は、成分ａ）及びｂ）について計算して、組成物Ｃ１中に１０重量ｐｐｍと１０００重量ｐｐｍの間の無機粒子Ｐ１を含む。
【００４１】
第三のより好ましい実施態様では、組成物Ｃ１は、成分ａ）及びｂ）について計算して、組成物Ｃ１中に１００重量ｐｐｍと１０００重量ｐｐｍの間の無機粒子Ｐ１を含む。
【００４２】
第四のより好ましい実施態様では、組成物Ｃ１は、成分ａ）及びｂ）について計算して、組成物Ｃ１中に１重量ｐｐｍと５重量ｐｐｍの間の無機粒子Ｐ１を含む。
【００４３】
組成物Ｃ１は、二種の化合物ａ）及びｂ）の間の重量比の計算には考慮されない他の化合物をまた含みうる。
【００４４】
組成物Ｃ１は、例えば衝撃改質剤、着色剤を含みうる。
【００４５】
透明材料Ｍ１に関し、これは、ガラス又は透明ポリマーから選択される。
【００４６】
第一の好ましい実施態様では、透明材料Ｍ１は透明ポリマーＰ１である。ポリマーＰ１は、熱可塑性ポリマー又は熱硬化性ポリマーでありうる。熱可塑性ポリマーの場合、例えば熱成形によって、このポリマーの一部が依然として形成され、形状を変化させることができる限り、熱可塑性ポリマーを架橋又は僅かに架橋させることができることもまた本発明の一部と見なされる。
【００４７】
透明ポリマーＰ１は、（メタ）アクリルポリマー、ポリカーボネート、ポリスチレン、ポリエステル、ポリ塩化ビニル（ＰＣＶ）、環状オレフィンコポリマー、スチレンメチルメタクリレート（ＳＭＭＡ）、スチレンアクリロニトリル（ＳＡＮ）、ポリフッ化ビニリデン（ＰＶＤＦ）及びそれらの混合物から選択することができる。
【００４８】
第一の好ましい実施態様では、透明ポリマーＰ１は、少なくとも５０重量％、好ましくは少なくとも６０重量％、より好ましくは少なくとも７０重量％の（メタ）アクリルポリマー組成物ＭＰＣｏを含む組成物である。
【００４９】
第二の好ましい実施態様では、透明ポリマーＰ１は、（メタ）アクリルポリマー組成物ＭＰＣｏである。
【００５０】
（メタ）アクリルポリマー組成物ＭＰＣｏは、（メタ）アクリルブロックコポリマー又は（メタ）アクリルポリマーＭＰ１又は架橋（メタ）アクリル組成物ＭＣＸから選択することができる。
【００５１】
（メタ）アクリルポリマーＭＰ１に関し、これは、アクリル及び／又はメタクリルモノマーに由来する、少なくとも５０重量％のモノマーを含む高分子ポリマー鎖である。（メタ）アクリルポリマーＭＰ１はまた二以上の（メタ）アクリルポリマーＡＰ１からＡＰｘの混合物でありうる。
【００５２】
アクリル及び／又はメタクリルモノマーは、アクリル酸、メタクリル酸、アクリル酸のエステル、メタクリル酸のエステル、アルキルアクリルモノマー、アルキルメタクリルモノマー及びそれらの混合物から選択される。
【００５３】
好ましくは、モノマーは、アクリル酸、メタクリル酸、アルキルアクリルモノマー、アルキルメタクリルモノマー及びそれらの混合物から選択され、アルキル基は、直鎖状、分枝状又は環状の何れかで、１から２２個の炭素を有し；好ましくはアルキル基は、直鎖状、分枝状又は環状の何れかで、１から１２個の炭素を有する。
【００５４】
有利には、（メタ）アクリルモノマーは、メチルメタクリレート、エチルメタクリレート、メチルアクリレート、エチルアクリレート、メタクリル酸、アクリル酸、ｎ−ブチルアクリレート、イソブチルアクリレート、ｎ−ブチルメタクリレート、イソブチルメタクリレート、シクロヘキシルアクリレート、シクロヘキシルメタクリレート、イソボルニルアクリレート、イソボルニルメタクリレート及びそれらの混合物から選択される。
【００５５】
他のコモノマーは、（メタ）アクリルポリマーＡＰ１がそのポリマー鎖中にアクリル及び／又はメタクリルモノマーに由来する、少なくとも５０重量％のモノマーを含んでいる限り、アクリル及び／又はメタクリルモノマーと共重合することができる。他のコモノマーは、スチレン又はスチレン誘導体のようなスチレン系モノマー、アクリロニトリル、酢酸ビニルのようなビニルエステルから選択することができる。これらのコモノマーの量は、０重量％から５０重量％、好ましくは０重量％から４０重量％、より好ましくは０重量％から３０重量％、有利には０重量％から２０重量％である。
【００５６】
第一のより好ましい実施態様では、（メタ）アクリルポリマーＭＰ１は、少なくとも５０重量％、好ましくは少なくとも６０重量％、有利には少なくとも７０重量％、より有利には少なくとも８０重量％のメチルメタクリレートを含む、メチルメタクリレート（ＭＭＡ）の熱可塑性ホモ又はコポリマーである。
【００５７】
メチルメタクリレート（ＭＭＡ）のコポリマーは、５０重量％から９９．９重量％のメチルメタクリレートと、０．１から５０重量％の、メチルメタクリレートと共重合することができる少なくとも一のエチレン性不飽和を有する少なくとも一種のモノマーを含む。
【００５８】
これらのモノマーはよく知られており、特に、アクリル及びメタクリル酸並びにアルキル基が１から１２個の炭素原子を有するアルキル（メタ）アクリレートを挙げることができる。例として、メチルアクリレート及びエチル、ブチルもしくは２−エチルヘキシル（メタ）アクリレートを挙げることができる。好ましくは、コモノマーは、アルキル基が１から４個の炭素原子を有するアルキルアクリレートである。
【００５９】
第一のより好ましい実施態様によれば、メチルメタクリレート（ＭＭＡ）のコポリマーは、６０重量％から９９．９重量％、有利には７０重量％から９９．９重量％、より有利には８０重量％から９９．９重量％のメチルメタクリレートと、０．１重量％から４０重量％、有利には０．１重量％から３０重量％、より有利には０．１重量％から２０重量％の、メチルメタクリレートと共重合することができる少なくとも一のエチレン性不飽和を有する少なくとも一種のモノマーを含む。好ましくは、コモノマーは、メチルアクリレート又はエチルアクリレート又はそれらの混合物から選択される。
【００６０】
（メタ）アクリルポリマーＭＰ１は、場合によっては、０．１ｇ／１０分と２０ｇ／１０分の間の、ＩＳＯ１１３３（２３０℃／３．８ｋｇ）に準拠したメルトフローインデックス（ＭＦＩ）を有しうる。好ましくは、メルトフローインデックスは、０．２ｇ／１０分と１８ｇ／１０分の間、より好ましくは、０．３ｇ／１０分と１６ｇ／１０分の間、有利には、０．４ｇ／１０分と１３ｇ／１０分の間でありうる。
【００６１】
（メタ）アクリルポリマーＭＰ１は、１．４６−と１．５２の間、好ましくは１．４７と１．５２の間、より好ましくは１．４８と１．５２の間の屈折率を有する。
【００６２】
（メタ）アクリルポリマーＭＰ１は、少なくとも８５％、好ましくは８６％、より好ましくは８７％の、ＡＳＴＭ Ｄ−１００３（厚さ３ｍｍのシート）による光透過率を有する。
【００６３】
（メタ）アクリルポリマーＭＰ１は、少なくとも９０℃のＶｉｃａｔ軟化温度を有する。Ｖｉｃａｔ軟化温度は、ＩＳＯ３０６：２０１３（Ｂ５０法）に従って測定される。
【００６４】
本発明に係る組成物は、（メタ）アクリルポリマーＭＰ１の他に、（メタ）アクリルポリマーＭＰ２をまた含みうる。（メタ）アクリルポリマーＭＰ１と（メタ）アクリルポリマーＭＰ２は混合物又はブレンドを形成する。この混合物又はブレンドは、ＭＭＡの少なくとも一のホモポリマーと少なくとも一のコポリマー、あるいは異なる平均分子量を有するＭＭＡの少なくとも二のホモポリマー又は二のコポリマーの混合物、あるいは異なるモノマー組成を持つＭＭＡの少なくとも二のコポリマーの混合物からなる。
【００６５】
第二のより好ましい実施態様では、（メタ）アクリルポリマーＭＰ１は、少なくとも５０重量％、好ましくは少なくとも６０重量％、有利には少なくとも７０重量％、より有利には少なくとも８０重量％のメチルメタクリレート（ＭＭＡ）を含むメチルメタクリレート（ＭＭＡ）の架橋ホモ又はコポリマーである。
【００６６】
第二の好ましい実施態様の（メタ）アクリルポリマーＭＰ１はまた架橋剤を含む。好ましくは、架橋剤は、少なくとも二の二重結合を有する共重合性化合物である。
【００６７】
第三のより好ましい実施態様では、（メタ）アクリルポリマー組成物ＭＰＣｏは、少なくとも５０％のメタクリル酸メチルを含む、メチルメタクリレート（ＭＭＡ）の（メタ）アクリルブロックコポリマーＭＢＣである。
【００６８】
（メタ）アクリルブロックコポリマーＭＢＣは、２０℃未満、好ましくは１０℃未満、より好ましくは０℃未満、有利には−５℃未満、より有利には−１０℃未満のガラス転移温度を有する少なくとも一のブロックを含む。
【００６９】
好ましくは、（メタ）アクリルブロックコポリマーＭＢＣは、（メタ）アクリルブロックである少なくとも一のブロックを含む。これは、このブロック内のモノマーの少なくとも５０重量％が、重合された、アルキル（メタ）アクリレートモノマーであることを意味する。
【００７０】
最も好ましくは、（メタ）アクリルブロックコポリマーＭＢＣは、（メタ）アクリルブロックコポリマーＭＢＣ内に、重合された、アルキル（メタ）アクリレートモノマーである少なくとも５０重量％のモノマーを含む。
【００７１】
（メタ）アクリルブロックコポリマーＭＢＣは、一般式（Ａ）ｎＢを有しており、式中、
・  ｎは１以上の整数であり、
・  Ａは、５０℃を超え、好ましくは８０℃を超えるＴｇを有するアクリル又はメタクリルホモ又はコポリマー、又はポリスチレン、又はアクリル／スチレン又はメタクリル／スチレンコポリマーである。好ましくは、Ａは、メチルメタクリレート（ＭＭＡ）、フェニルメタクリレート、ベンジルメタクリレート又はイソボルニルメタクリレートから選択される。好ましくは、ブロックＡは、アクリル又はメタクリルコモノマーで修飾されたＰＭＭＡ又はＰＭＭＡである；
・  Ｂは、２０℃未満のＴｇを有し、好ましくは、メチルアクリレート、エチルアクリレート、ブチルアクリレート（ＢｕＡ）、エチルヘキシルアクリレート、スチレン（Ｓｔｙ）又はブチルメタクリレートから選択され、より好ましくはブチルアクリレートであるモノマーを含む、アクリル又はメタクリルホモ又はコポリマーであり、前記モノマーがＢの少なくとも５０重量％、好ましくは７０重量％を構成する。
【００７２】
有利には、（メタ）アクリルブロックコポリマーＭＢＣはアモルファスである。
【００７３】
好ましくは、ブロックＡにおいて、モノマーは、メチルメタクリレート（ＭＭＡ）、フェニルメタクリレート、ベンジルメタクリレート、イソボルニルメタクリレート、スチレン（Ｓｔｙ）又はアルファ−メチルスチレン又はそれらの混合物から選択される。より好ましくは、ブロックＡは、アクリル又はメタクリルコモノマーと共重合されたＰＭＭＡ又はＰＭＭＡあるいはポリスチレン（ＰＳ）又はスチレンコモノマーで修飾されたＰＳである。
【００７４】
好ましくは、ブロックＢは、メチルアクリレート、エチルアクリレート、ブチルアクリレート（ＢｕＡ）、エチルヘキシルアクリレート又はブチルメタクリレート及びそれらの混合物、より好ましくはブチルアクリレートから選択されるモノマーを含み、前記モノマーは、ブロックＢの少なくとも５０重量％、好ましくは７０重量％を構成する。
【００７５】
更に、ブロックＡ及び／又はＢは、当業者に知られている様々な化学官能基、例えば、酸、アミド、アミン、ヒドロキシル、エポキシ又はアルコキシ官能基を有する他のアクリル又はメタクリルコモノマーを含みうる。ブロックＡは、その温度安定性を高めるために、アクリル酸又はメタクリル酸（ＭＡＡ）などの基を含みうる。
【００７６】
ブロックＡの屈折率を不一致にするために、ブロックＢにスチレンのようなコモノマーを含めることもできる。
【００７７】
好ましくは、前記熱可塑性アクリルブロックコポリマーは、ＡＢＡ、ＡＢ、Ａ３Ｂ及びＡ４Ｂから選択される構造を有する。
【００７８】
（メタ）アクリルブロックコポリマーＭＢＣは、例えば、以下のトリブロックコポリマーの一つでありうる：ｐＭＭＡ−ｐＢｕＡ−ｐＭＭＡ、ｐ（ＭＭＡｃｏＭＡＡ）−ｐＢｕＡ−ｐ（ＭＭＡｃｏＭＡＡ）、ｐ（ＭＭＡｃｏＭＡＡ）−ｐ（ＢｕＡｃｏＳｔｙ）−ｐ（ＭＭＡｃｏＭＡＡ）及びｐ（ＭＭＡｃｏＡＡ）−ｐＢｕＡ−ｐ（ＭＭＡｃｏＡＡ）。第一の好ましい実施態様では、（メタ）アクリルブロックコポリマーＭＢＣは、ｐ（ＭＭＡｃｏＭＡＡ）−ｐ（ＢｕＡｃｏＳｔｙ）−ｐ（ＭＭＡｃｏＭＡＡ）である。
【００７９】
ＰＭＭＡタイプのポリマーには、その温度安定性を改善するために、少量のアクリレートコモノマーを含めることができることが当業者に知られている。少量とは、ポリマーの９重量％未満、好ましくは７重量％未満、より好ましくは６重量％未満を意味する。
【００８０】
ブロックＢは、ブロックコポリマーＭＢＣの全重量の１０％から８５％、好ましくは１５％から８０％を占める。
【００８１】
ブロックＢは、１００００ｇ／モルと５０００００ｇ／モルの間、好ましくは２００００ｇ／モルから３０００００ｇ／モルの重量平均モル質量を有する。重量平均モル質量は、サイズ排除クロマトグラフィー（ＳＥＣ）によって測定できる。
【００８２】
（メタ）アクリルブロックコポリマーは、制御ラジカル重合（ＣＲＰ）又はアニオン重合によって得ることができる；製造されるコポリマーの種類に応じて最も適した方法が選択される。
【００８３】
好ましくは、これは、（Ａ）ｎＢタイプの（メタ）アクリルブロックコポリマーのための、特にニトロキシドの存在下でのＣＲＰ、及びトリブロックコポリマーＭＡＭなどのＡＢＡタイプの構造のためのアニオン又はニトロキシドラジカル重合であろう。制御ラジカル重合は、ブロックコポリマーを得るための文献、すなわちＷＯ０３／０６２２９３に記載されている。
【００８４】
（メタ）アクリルブロックコポリマーＭＢＣは、押出成形又は射出成形によって物体の形に変形させることができる。
【００８５】
第四のより好ましい実施態様では、（メタ）アクリルポリマー組成物ＭＰＣｏは、０℃を超えるガラス転移温度Ｔｇを有する脆性マトリックス（Ｉ）と、０℃未満のガラス転移温度を持つ可撓性を有する高分子配列（ＩＩ）からなる１００ｎｍ未満の特徴的寸法を有するエラストマードメインとからなる架橋（メタ）アクリル組成物ＭＣＸであり、可撓性を有する高分子配列（ＩＩ）は１５００００ｇ／モルから８０００００ｇ／モルの間の重量平均分子量Ｍｗを有していることを特徴とする。
【００８６】
マトリックス（Ｉ）に関し、それは、示差走査熱量測定（ＤＳＣ）によって測定して、０℃を超える総Ｔｇを示し、メチルメタクリレートホモポリマー又はコポリマーと相溶性がある。好ましくは、ガラス転移温度Ｔｇは、１０℃より大きく、より好ましくは２０℃より大きく、なおより好ましくは４０℃より大きく、更により好ましくは４０℃より大きく、有利には５０℃より大きく、より有利には６０℃より大きい。
【００８７】
マトリックス（Ｉ）は、メチルメタクリレートと、場合によっては以下から選択される一又は複数のモノマーＭｏ１から調製される：
・式ＣＨ２＝ＣＨ−Ｃ（＝Ｏ）−Ｏ−Ｒ１（式中、Ｒ１は、水素原子あるいはハロゲン原子又はヒドロキシル、アルコキシ、シアノ、アミノもしくはエポキシ基で場合によっては置換された直鎖、環状又は分岐Ｃ１−Ｃ４０アルキル基を示す）のアクリルモノマー、例えば、アクリル酸、メチルアクリレート、エチルアクリレート、プロピルアクリレート、ｎ−ブチルアクリレート、イソブチルアクリレート、ｔｅｒｔ−ブチルアクリレート、２−エチルヘキシルアクリレート、グリシジルアクリレート、ヒドロキシアルキルアクリレート又はアクリロニトリル；
・式ＣＨ２＝Ｃ（ＣＨ３）−Ｃ（＝Ｏ）−Ｏ−Ｒ２（式中、Ｒ２は、水素原子あるいはハロゲン原子又はヒドロキシル、アルコキシ、シアノ、アミノもしくはエポキシ基で場合によっては置換された直鎖、環状又は分岐Ｃ１−Ｃ４０アルキル基を示す）のメタクリルモノマー、例えば、メタクリル酸、メチルメタクリレート、エチルメタクリレート、プロピルメタクリレート、ｎ−ブチルメタクリレート、イソブチルメタクリレート、ｔｅｒｔ−ブチルメタクリレート、２−エチルヘキシルメタクリレート、グリシジルメタクリレート、ヒドロキシアルキルメタクリレート又はメタクリロニトリル；
・ビニル芳香族モノマー、例えばスチレン又は置換スチレン、例えばα−メチルスチレン、モノクロロスチレン又はｔｅｒｔ−ブチルスチレン。
【００８８】
コモノマーは、ガラス転移温度Ｔｇの下限が満たされる性質と量で選択される。
【００８９】
好ましくは、メチルメタクリレートが、マトリックス（Ｉ）のポリマーにおける主要なモノマーである。よって、マトリックス（Ｉ）は、５１重量％から１００重量％、好ましくは７５重量％から１００重量％、有利には９０重量％から１００重量％の割合のメチルメタクリレートを含む。
【００９０】
可撓性を有する高分子配列（ＩＩ）に関し、該高分子配列（ＩＩ）は、本発明においてブロックＢとも呼ばれる。可撓性を有するこれらの高分子配列（ＩＩ）は、０℃未満のガラス転移温度（Ｔｇと示され、ＤＳＣで測定される）を示す。好ましくは、Ｔｇは、−５℃未満、より好ましくは−１０℃未満、更により好ましくは−１５℃未満である。
【００９１】
更に、０℃未満のガラス転移温度を持つ可撓性を有する高分子配列（ＩＩ）の重量平均分子量は、１５００００ｇ／モルと８０００００ｇ／モルの間である。
【００９２】
好ましくは、０℃未満のガラス転移温度を持つ可撓性を有する高分子配列（ＩＩ）の重量平均分子量は、１７５０００ｇ／モルと７０００００ｇ／モルの間、より好ましくは２０００００ｇ／モルと６５００００ｇ／モルの間、有利には２２５０００ｇ／モルと６０００００ｇ／モルの間である。
【００９３】
可撓性を有する高分子配列（ＩＩ）又はブロックＢの分子量Ｍｗ／Ｍｎの多分散性指数は、２より大きく、好ましくは２．５より大きく、より好ましくは３より大きい。
【００９４】
分子量Ｍｗ／Ｍｎの多分散性指数は、２．５と１０．０の間、好ましくは３．０と１０．０の間、より好ましくは３．０と６．０の間、更により好ましくは３．０と５．０の間である。
【００９５】
本発明に係る無機粒子Ｐ１に関し、それは、１ｎｍと１μｍの間の重量平均粒径を有する。
【００９６】
好ましくは、無機粒子Ｐ１の重量平均粒径は、５ｎｍを超え、より好ましくは１０ｎｍを超え、なおより好ましくは２０ｎｍを超え、更により好ましくは３０ｎｍを超え、有利には４０ｎｍを超え、更により有利には５０ｎｍを超え、有利には１００ｎｍを超える。
【００９７】
好ましくは、無機粒子Ｐ１の重量平均粒径は、９５０ｎｍ未満、より好ましくは９２５ｎｍ未満、なおより好ましくは９００ｎｍ未満、更により好ましくは８７５ｎｍ未満、有利には８５０ｎｍ未満、更により有利には８００ｎｍ未満、有利には７５０ｎｍ未満である。
【００９８】
好ましくは、無機粒子Ｐ１の重量平均粒径は、５ｎｍと９５０ｎｍの間、より好ましくは１０ｎｍと９５０ｎｍの間、なおより好ましくは２０ｎｍと９００ｎｍの間、更により好ましくは３０ｎｍと９００ｎｍの間、有利には４０ｎｍと８５０ｎｍの間、更により有利には５０ｎｍと８００ｎｍの間、有利には１００ｎｍと７５０ｎｍの間である。
【００９９】
無機粒子Ｐ１は、式（１ａ）の何れかの無機化合物を含む。
ＡＢｘＣ１−ｘＸ３                （１ａ）
【０１００】
上式中、ｘは０から１であり、Ａ、Ｂ、及びＣはカチオンであり、Ｘはアニオンである；
【０１０１】
あるいは無機粒子Ｐ１は、式（１ｂ）の無機化合物を含む。
Ａ’１−ｙＡ”ｙＣＸ３            （１ｂ）
【０１０２】
上式中、ｙは０から１であり、Ａ’、Ａ”、及びＣはカチオンであり、Ｘはアニオンである。
【０１０３】
あるいは無機粒子Ｐ１は、式（１ｃ）の無機化合物を含む。
Ａ’１−ｙＡ”ｙＢｘＣ１−ｘＸ３      （１ｃ）
【０１０４】
上式中、ｘは０から１であり、ｙは０から１であり、Ａ’、Ａ”、Ｂ、及びＣはカチオンであり、Ｘはアニオンである。
【０１０５】
一実施態様では、式（１ａ）及び（１ｃ）において、ｘは０又は１である。他の実施態様では、式（１ｂ）及び（１ｃ）において、ｙは１又は０である。ｘ＝０かつｙ＝０の場合、式（１ａ）、（１ｂ）及び（１ｃ）は式ＡＣＸ３に単純化される。
【０１０６】
式（１ａ）、（１ｂ）及び（１ｃ）の無機化合物は、無機粒子Ｐ１の５０重量％から１００重量％を占める。好ましくは、式（１ａ）、（１ｂ）及び（１ｃ）の無機化合物は、無機粒子Ｐ１の６０重量％から１００重量％、より好ましくは７０重量％から１００重量％、更により好ましくは７５重量％から１００重量％、有利には８０重量％から１００重量％、有利には９０重量％から１００重量％を占める。
【０１０７】
第一の好ましい実施態様では、全ての式（１ａ）、（１ｂ）及び（１ｃ）においてＸは酸素Ｏである。
【０１０８】
式（１ａ）、（１ｂ）、及び（１ｃ）においてカチオンＡ、Ａ’、又はＡ”は金属カチオンから選択され、Ａ’はＡ”とは異なる。好ましくは、Ａ、Ａ’又はＡ”は、アルカリ金属カチオン又はアルカリ土類金属カチオンであり、より好ましくは、リチウム、ナトリウム、カリウム、ベリリウム、マグネシウム、カルシウム、ストロンチウム、バリウム、ランタン又は鉛のカチオンから選択される。更により好ましくは、Ａ、Ａ’又はＡ”は、リチウム、ナトリウム、カリウム、ベリリウム、マグネシウム、カルシウム、ストロンチウム又はバリウムのカチオンから選択される。有利には、Ａ、Ａ’又はＡ”は、マグネシウム、カルシウム、ストロンチウム又はバリウムのカチオンから選択され、更により有利には、Ａ、Ａ’又はＡ”は、カルシウム、ストロンチウム又はバリウムのカチオンから選択される。
【０１０９】
カチオンＣは、元素周期表のＵＩＰＡＣ族３から７の元素の金属カチオン、又は化学元素のランタニド系列から選択される。好ましくは、カチオンＣは、マンガン、ニオブ、タンタル、チタン、ジルコニウム又はイッテルビウムのアニオンから選択される。より好ましくは、カチオンＣは、ニオブ、タンタル、チタン又はジルコニウムのカチオンから選択される。
【０１１０】
カチオンＢは、元素周期表のＵＩＰＡＣ族３から７の元素の金属カチオン、又は化学元素のランタニド系列から選択され、Ｃとは異なる。好ましくは、Ｂは、マンガン、ニオブ、タンタル、チタン、ジルコニウム又はイッテルビウムのカチオンから選択される。より好ましくは、カチオンＢは、ニオブ、タンタル、チタン又はジルコニウムのカチオンから選択される。
【０１１１】
式（１ａ）、（１ｂ）及び（１ｃ）の化合物の例は、ＬｉＴａＯ３、ＬｉＮｂＯ３、ＫＮｂＯ３、ＢａＴｉＯ３、ＫＴａＯ３、ＰｂＺｒＯ３、ＰｂＺｒｘＴｉ１−ｘＯ３、ＢａｙＳｒ１−ｙＴｉＯ３、ＳｒＴｉＯ３、ＬａＭｎＯ３、ＬａＭｎＯ３、ＬａｙＣａ１−ｙＴｉＯ３、ＬａＹｂＯ３及びＣａＴｉＯ３である。
【０１１２】
より好ましくは、式（１ａ）、（１ｂ）及び（１ｃ）の化合物は、ペロブスカイト（perovskit）構造を有する。
【０１１３】
より好ましくは、式（１）におけるカチオンＡ、Ａ’又はＡ”は、少なくとも１００ｐｍのイオン半径を有する。有利には、式（１）におけるカチオンＡ、Ａ’又はＡ”は、少なくとも１０５ｐｍ、より有利には少なくとも１１０ｐｍのイオン半径を有する。
【０１１４】
より好ましくは、式（１）におけるカチオンＢ及びＣは、１００ｐｍ未満のイオン半径を有する。有利には、式（１）におけるカチオンＢ及びＣは、９５ｐｍ未満、より有利には９０ｐｍ未満のイオン半径を有する。
【０１１５】
それぞれのイオンのイオン半径は百科事典に見出すことができる。特定の第一の好ましい実施態様では、式（１ａ）の無機化合物はＢａＴｉＯ３である。
【０１１６】
特定の第二の好ましい実施態様では、式（１ｂ）の化合物は、０＜ｙ＜１であるＢａ１−ｙＳｒｙＴｉＯ３である。
【０１１７】
特定の第三の好ましい実施態様では、式（１ａ）の化合物は、０＜ｘ＜１であるＢａＺｒｘＴｉ１−ｘＯ３である。
【０１１８】
本発明に係る組成物Ｃ１を製造するための方法に関し、それは、
ａ）無機粒子Ｐ１を提供する工程
ｂ）無機粒子Ｐ１を透明材料Ｍ１に導入する工程
を含む。
【０１１９】
有利には、本発明に係る組成物Ｃ１を製造するための方法は、
ａ１）無機粒子Ｐ１を提供する工程
ａ２）透明材料Ｍ１を提供する工程
ｂ）無機粒子Ｐ１を透明材料Ｍ１に導入する工程
を含む。
【０１２０】
それぞれの無機粒子Ｐ１と透明材料Ｍ１並びにそれらのそれぞれの実施態様は、先に記載したものと同じである。
【０１２１】
導入工程は、無機粒子Ｐ１を透明材料Ｍ１と混合することによって行うことができ、又は導入工程は２つのサブ工程に分割され、無機粒子Ｐ１が、モノマーを含む透明材料Ｍ１の前駆体と混合され、続いて重合される。
【０１２２】
本発明に係る組成物Ｃ１は、ライトニング用途又はライトニング用途に適した物品に使用することができる。
【０１２３】
物品はライトガイドでありうる。
【０１２４】
組成物は、例えば、シート、ウェッジ、ロッド又はチューブの形態でライトニング用途又はライトニング用途に適した物品に使用されうる。
【０１２５】
シートは、０．５ｍｍと３００ｍｍの間、好ましくは１ｍｍと２００ｍｍの間の厚さを有している。
【０１２６】
ウェッジは、４ｍｍと３００ｍｍの間、好ましくは５ｍｍと２００ｍｍの間のその最大厚さを有している。
【０１２７】
ロッド又はチューブは、０．５ｍｍと３００ｍｍの間の直径を有している。
【０１２８】
本発明に係る組成物から、又は本発明に係る組成物で製造されたシートは、ライトガイド本体又はライトガイドプレートとして、例えばエッジライトニングとして使用することができる。
【０１２９】
本発明に係るライトガイド本体又はプレートは、好ましくは、少なくとも０．５ｍｍの厚さを有する。本発明に係るライトガイド本体又はプレートは、好ましくは最大で５０ｍｍの厚さを有する。厚さは、特に好ましくは１から３０ｍｍの範囲にあり、より特に好ましくは２から２５ｍｍである。
【０１３０】
ライトガイド本体又はプレートにはまた、更なる層、例えば、ミラー又は反射層を割り当ててもよい。
【０１３１】
［評価の方法］
［透過率とヘイズ］
光透過率（透過率）とヘイズは、標準ＡＳＴＭ Ｄ１００３に従ってそれぞれのシートで測定される。
【０１３２】
［分子量］
ポリマーの質量平均分子量（Ｍｗ）は、サイズ排除クロマトグラフィー（ＳＥＣ）で測定される。
【０１３３】
［粒径分析］
散乱粒子の粒径は、走査型電子顕微鏡（ＳＥＭ）で測定される。少なくとも５０個の粒子がカウントされる。粒径の直径は、粒子の２Ｄ画像投影と同じ領域を満たす円のものである。重量平均粒径が計算される。
【実施例】
【０１３４】
ＰＭＭＡとして、８ｇ／１０分のメルトフローインデックスを有する、射出成形グレードとしてのメチルメタクリレートのコポリマーを使用する。
【０１３５】
比較例１：使用したＴｉＯ２粒子は、約５００ｎｍの重量平均粒子径を有する。
【０１３６】
実施例１：使用したＢａＴｉＯ３粒子は、約５００ｎｍの重量平均粒径を有する。
【０１３７】
それぞれの粒子が提供され、ＰＭＭＡマトリックスに導入した。それぞれの粒子が２０重量ｐｐｍ及び１００重量ｐｐｍのＰＭＭＡの射出成形による厚さ３ｍｍのシートの調製が続く。
【０１３８】
光透過率（透過率）とヘイズを、標準ＡＳＴＭ Ｄ１００３に従ってそれぞれのシートで測定する。ＢＹＫ−Ｇａｒｄｎｅｒ製のヘイズガードプラス装置を使用する。
【０１３９】
2022502541.tif 000002
【０１４０】
表１に示されるように、本発明に係る組成物の透過率はより高く、一方、ヘイズはより低い。
【０１４１】
透過率はまた両方の粒子添加濃度について、可視光の波長λの関数としても測定される。
【０１４２】
2022502541.tif 000003
【０１４３】
2022502541.tif 000004
【０１４４】
表２及び３は、本発明に係る組成物について波長にほとんど依存しない、より高い光透過率を示している。
【国際調査報告】
2022502541.tif 000005
2022502541.tif 000006
2022502541.tif 000007
2022502541.tif 000008